СЫРЬЕВАЯ СМЕСЬ ДЛЯ ПОЛУЧЕНИЯ ПЕНОБЕТОНА
CRUDE MIXTURE FOR MAKING FOAM CONCRETE

Изобретение относится к промышленности строительных материалов, в частности к производству ячеистых бетонов.
Известна сырьевая смесь для получения пенобетона, содержащая, мас.%: портландцемент 30,0-35,4; мел 8,4-11,0; кварцевый песок 14,0-29,3; пенообразователь «Унипор» 0,5-0,7; вода - остальное [1].
Задача изобретения состоит в снижении расхода портландцемента.
Технический результат достигается тем, что сырьевая смесь для получения пенобетона, содержащая портландцемент, мел, кварцевый песок, пенообразователь «Унипор», воду, дополнительно содержит тальк и суперпластификатор С-3, при следующем соотношении компонентов, мас.%: портландцемент 24,0-26,0, мел 4,0-6,0; кварцевый песок 24,0-26,0; пенообразователь «Унипор» 0,5-0,7; тальк 14,0-16,0; суперпластификатор С-3 0,5-1,3; вода - остальное.
Примерные составы сырьевой смеси для получения пенобетона приведены в таблице.
Компоненты
Содержание, мас.%:
состав №1
состав №2
состав №3
Портландцемент
24,0
25,0
26,0
Мел
6,0
5,0
4,0
Кварцевый песок
26,0
25,0
24,0
Пенообразователь «Унипор»
0,5
0,6
0,7
Тальк
14
15
16
Суперпластификатор С-3
0,5
0,9
1,3
Вода
остальное (29)
остальное (28,5)
остальное (28)
2
Компоненты дозируют в требуемых количествах. Кварцевый песок, мел, тальк подвергают помолу для получения продуктов с удельной поверхностью 5500-6000 см/г, смешивают, добавляют часть воды (примерно 2/3 по массе), суперпластификатор С-3 (ТУ 5745-00443184789-05), приготовленную из оставшейся воды и пенообразователя «Унипор» (пеноконцентрат на протеиновой основе, химический нейтральный продукт, не содержащий хлориды, жидкость темно-коричневого цвета) пену и еще раз смешивают. Готовой сырьевой смесью заполняют металлические формы, и выдерживают ее в формах до отверждения. Полученные изделия выдерживают при комнатной температуре не менее 28 сут.
Использование предложенной сырьевой смеси позволяет снизить расход портландцемента.
Источник информации
1. Патент РФ №2199507.